【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
埋込体の全てもしくは一部が、１種もしくは複数の式Ｉによって定義される共有結合的に修飾されたモノマーを含む修飾されたアルギネート
【化８５】
2017524768.tif 000001
［式中、
Ｘは、酸素、硫黄、またはＮＲ４であり、
Ｒ１は、独立に、水素、アルキル、置換アルキル、アルケニル、置換アルケニル、アルキニル、置換アルキニル、アリール、置換アリール、ヘテロアリール、置換ヘテロアリール、アルコキシ、置換アルコキシ、アロキシ、置換アロキシ、アルキルチオ、置換アルキルチオ、アリールチオ、置換アリールチオ、カルボニル、置換カルボニル、カルボキシル、置換カルボキシル、アミノ、置換アミノ、アミド、置換アミド、スルホニル、置換スルホニル、スルホン酸、ホスホリル、置換ホスホリル、ホスホニル、置換ホスホニル、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基であり、
Ｒ１は、独立に、少なくとも１つの共有結合的に修飾されたモノマーにおいて
【化８７】
2017524768.tif 000002
であり、式ＸおよびＸＩＩの化合物について、
ｚは、０〜５の整数であり、
ｋは、１〜１０の整数であり、
Ｘｄは、非存在、ＯまたはＳであり、
Ｒ１０、Ｒ１１、Ｒ１２、Ｒ１３、Ｒ１４、Ｒ１５、Ｒ１６、およびＲ１７は、独立に、水素、アルキル、置換アルキル、アルケニル、置換アルケニル、アルキニル、置換アルキニル、アリール、置換アリール、ヘテロアリール、置換ヘテロアリール、アルコキシ、置換アルコキシ、アロキシ、置換アロキシ、アルキルチオ、置換アルキルチオ、アリールチオ、置換アリールチオ、カルボニル、置換カルボニル、カルボキシル、置換カルボキシル、アミノ、置換アミノ、アミド、置換アミド、スルホニル、置換スルホニル、スルホン酸、ホスホリル、置換ホスホリル、ホスホニル、置換ホスホニル、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基であり、
ＲａおよびＲｃは、独立に、アルコキシ、アミノ、アルキルアミノ、ジアルキルアミノ、ヒドロキシ、アルケニル、アルキニル、置換アルキル、置換アルケニル、置換アルキニル、アリール、置換アリール、ヘテロアリール、置換ヘテロアリール、置換アルコキシ、アロキシ、置換アロキシ、アルキルチオ、置換アルキルチオ、アリールチオ、置換アリールチオ、カルボニル、置換カルボニル、カルボキシル、置換カルボキシル、アミノ、置換アミノ、アミド、置換アミド、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基であるか、あるいはそれらが付着している炭素原子と一緒に、３〜８員の非置換または置換されている炭素環式環、複素環式環または
【化８】
2017524768.tif 000003
を形成し、式中、Ｒ８、Ｒ９、または両方は、独立に、水素、アルキル、置換アルキル、アルコキシ、アミノ、アルキルアミノ、ジアルキルアミノ、ヒドロキシ、アルケニル、アルキニル、置換アルキル、置換アルケニル、置換アルキニル、カルボニル、置換カルボニル、カルビノール、
【化９】
2017524768.tif 000004
であり、式中、Ｒ３１、Ｒ３２、Ｒ３３、Ｒ３４、Ｒ３５、およびＲ３６は、独立に、水素、アルキル、置換アルキル、アルケニル、置換アルケニル、アルキニル、置換アルキニル、アリール、置換アリール、ヘテロアリール、置換ヘテロアリール、アルコキシ、置換アルコキシ、アロキシ、置換アロキシ、アルキルチオ、置換アルキルチオ、アリールチオ、置換アリールチオ、カルボニル、置換カルボニル、カルボキシル、置換カルボキシル、アミノ、置換アミノ、アミド、置換アミド、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基であり、
ｙは、０〜１１の整数であり、Ｒｅは、独立に、アルコキシ、アミノ、アルキルアミノ、ジアルキルアミノ、ヒドロキシ、アルケニル、アルキニル、置換アルキル、置換アルケニル、置換アルキニル、アリール、置換アリール、ヘテロアリール、置換ヘテロアリール、置換アルコキシ、アロキシ、置換アロキシ、アルキルチオ、置換アルキルチオ、アリールチオ、置換アリールチオ、カルボニル、置換カルボニル、カルボキシル、置換カルボキシル、アミノ、置換アミノ、アミド、置換アミド、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、およびポリペプチド基であるか、あるいはそれらが付着している炭素原子と一緒に、３〜８員の非置換または置換されている炭素環式環または複素環式環を形成し、
Ｒ１８、Ｒ１９、Ｒ２０、Ｒ２１、Ｒ２２、およびＲ２３は、独立に、Ｃ、Ｏ、Ｎ、またはＳであり、隣接するＲ１８〜Ｒ２３の間の結合は、原子価によって二重または一重であり、Ｒ１８〜Ｒ２３は、原子価によって０個、１個、または２個の水素に結合し、
Ｒ２４は、独立に、−（ＣＲ２５Ｒ２５）ｐ−または−（ＣＲ２５Ｒ２５）ｐ−Ｘｂ−（ＣＲ２５Ｒ２５）ｑ−であり、式中、ｐおよびｑは、独立に、０〜５の整数であり、Ｘｂは、非存在、−Ｏ−、−Ｓ−、−ＳＯ２−、またはＮＲ４’であり、各Ｒ２５は、独立に、非存在、水素、＝Ｏ、＝Ｓ、−ＯＨ、−ＳＨ、−ＮＲ４’であり、Ｒ４’は、アルキル、置換アルキル、アルケニル、置換アルケニル、アルキニル、置換アルキニル、アリール、置換アリール、ヘテロアリール、置換ヘテロアリール、アルコキシ、置換アルコキシ、アロキシ、置換アロキシ、アルキルチオ、置換アルキルチオ、アリールチオ、置換アリールチオ、カルボニル、置換カルボニル、カルボキシル、置換カルボキシル、アミノ、置換アミノ、アミド、置換アミド、ポリアリール、置換ポリアリール、Ｃ３〜Ｃ２０環、置換Ｃ３〜Ｃ２０環、複素環、置換複素環であり、
Ｒ８およびＲ９は、両方ともには水素ではなく、
少なくとも１個のＲａまたはＲｃは、式ＸＩＩＩによって定義され、
Ｙ１およびＹ２は、独立に、水素または−ＰＯ（ＯＲ５）２であるか、あるいは
Ｙ２は、非存在であり、Ｙ１は、Ｙ１およびＹ２が付着している２個の酸素原子と一緒に、式ＩＩにおいて示すような環状構造を形成し、
【化８６】
2017524768.tif 000005
式中、
Ｒ２およびＲ３は、独立に、水素、アルキル、置換アルキル、アルケニル、置換アルケニル、アルキニル、置換アルキニル、アリール、置換アリール、ヘテロアリール、置換ヘテロアリール、アルコキシ、置換アルコキシ、アロキシ、置換アロキシ、アルキルチオ、置換アルキルチオ、アリールチオ、置換アリールチオ、カルボニル、置換カルボニル、カルボキシル、置換カルボキシル、アミノ、置換アミノ、アミド、置換アミド、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基であるか、あるいは
Ｒ２およびＲ３は、それらが付着している炭素原子と一緒に、３〜８員の非置換または置換されている炭素環式環または複素環式環を形成し、
Ｒ４およびＲ５は、独立に、水素、アルキル、置換アルキル、アルケニル、置換アルケニル、アルキニル、置換アルキニル、アリール、置換アリール、ヘテロアリール、置換ヘテロアリール、アルコキシ、置換アルコキシ、アロキシ、置換アロキシ、アルキルチオ、置換アルキルチオ、アリールチオ、置換アリールチオ、カルボニル、置換カルボニル、カルボキシル、置換カルボキシル、アミノ、置換アミノ、アミド、置換アミド、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基であり、
−Ｒ６−Ｒｂについて、
Ｒ６は、アルキル、置換アルキル、アルケニル、置換アルケニル、アルキニル、置換アルキニル、アリール、置換アリール、ヘテロアリール、置換ヘテロアリール、アルコキシ、置換アルコキシ、アロキシ、置換アロキシ、アルキルチオ、置換アルキルチオ、アリールチオ、置換アリールチオ、カルボニル、置換カルボニル、カルボキシル、置換カルボキシル、アミノ、置換アミノ、アミド、置換アミド、スルホニル、置換スルホニル、スルホン酸、ホスホリル、置換ホスホリル、ホスホニル、置換ホスホニル、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基であり、
Ｒｂは、
【化７０】
2017524768.tif 000006
であり、
前記埋込体は、生きている組織ではない任意の物体である］
でコーティングされている、埋込体。
【請求項２】
Ｒ１が、前記１種もしくは複数の共有結合的に修飾されたモノマーにおいて、独立に、
【化８８】
2017524768.tif 000007
または−Ｒ６−Ｒｂである、請求項１に記載の埋込体。
【請求項３】
Ｒ６が、−ＣＨ２−アリール−または−ＣＨ２−ＣＨ２−（Ｏ−ＣＨ２−ＣＨ２）３−であり、
Ｒ４が、水素であり、
Ｒ８が、水素、メチル、または−ＣＨ２−ＯＨであり、
Ｒ９が、メチル、−ＣＯＣＨ３、−ＣＨ２−Ｎ（ＣＨ２−ＣＨ３）２、
【化７１】
2017524768.tif 000008
である、請求項２に記載の埋込体。
【請求項４】
Ｒ８が、水素であり、
Ｒ９が、
【化７２】
2017524768.tif 000009
である、請求項３に記載の埋込体。
【請求項５】
Ｒ８が、水素であり、
Ｒ９が、
【化７３】
2017524768.tif 000010
、メチル、−ＣＯＣＨ３、または−ＣＨ２−Ｎ（ＣＨ２−ＣＨ３）２である、請求項３に記載の埋込体。
【請求項６】
Ｘが酸素またはＮＲ４であり、Ｒ４が、水素、メチル、または−ＣＨ２−ＣＨ３である、請求項２に記載の埋込体。
【請求項７】
前記１種もしくは複数の共有結合的に修飾されたモノマーが、
【化８４】
2017524768.tif 000011
である、請求項１または２に記載の埋込体。
【請求項８】
Ｙ１およびＹ２が、水素である、請求項１から７のいずれか一項に記載の埋込体。
【請求項９】
前記修飾されたアルギネートポリマーが、式ＩＩＩによる構造
【化６７】
2017524768.tif 000012
［式中、
Ｘは、酸素、硫黄、またはＮＲ４であり、
Ｒ１、Ｒ７、Ｒ８、およびＲ９は、独立に、水素、アルキル、置換アルキル、アルケニル、置換アルケニル、アルキニル、置換アルキニル、アリール、置換アリール、ヘテロアリール、置換ヘテロアリール、アルコキシ、置換アルコキシ、アロキシ、置換アロキシ、アルキルチオ、置換アルキルチオ、アリールチオ、置換アリールチオ、カルボニル、置換カルボニル、カルボキシル、置換カルボキシル、アミノ、置換アミノ、アミド、置換アミド、スルホニル、置換スルホニル、スルホン酸、ホスホリル、置換ホスホリル、ホスホニル、置換ホスホニル、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基であり、
Ｒ６は、アルキル、置換アルキル、アルケニル、置換アルケニル、アルキニル、置換アルキニル、アリール、置換アリール、ヘテロアリール、置換ヘテロアリール、アルコキシ、置換アルコキシ、アロキシ、置換アロキシ、アルキルチオ、置換アルキルチオ、アリールチオ、置換アリールチオ、カルボニル、置換カルボニル、カルボキシル、置換カルボキシル、アミノ、置換アミノ、アミド、置換アミド、スルホニル、置換スルホニル、スルホン酸、ホスホリル、置換ホスホリル、ホスホニル、置換ホスホニル、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基であり、
式中、
Ｙ１およびＹ２は、独立に、水素または−ＰＯ（ＯＲ５）２であるか、あるいは
Ｙ２は、非存在であり、Ｙ１は、Ｙ１およびＹ２が付着している２個の酸素原子と一緒に、式ＩＶ
【化６８】
2017524768.tif 000013
において示すような環状構造を形成する］を有する、請求項１に記載の埋込体。
【請求項１０】
Ｒ１が、独立に、
【化８９】
2017524768.tif 000014
または−Ｒ６−Ｒｂであり、
式中、ａは、１〜３０の整数であり、ｚは、０〜５の整数であり、ｎは、１〜１２の整数であり、ｍは、３〜１６の整数であり、Ｒｂは、
【化７０】
2017524768.tif 000015
である、請求項９に記載の埋込体。
【請求項１１】
Ｒ６が、−ＣＨ２−アリール−または−ＣＨ２−ＣＨ２−（Ｏ−ＣＨ２−ＣＨ２）３−であり、
Ｒ７が、水素であり、
Ｒ８が、水素、メチル、または−ＣＨ２−ＯＨであり、
Ｒ９が、メチル、−ＣＯＣＨ３、−ＣＨ２−Ｎ（ＣＨ２−ＣＨ３）２、
【化７１】
2017524768.tif 000016
である、請求項９に記載の埋込体。
【請求項１２】
Ｒ８が、水素であり、
Ｒ９が、
【化７２】
2017524768.tif 000017
である、請求項１１に記載の埋込体。
【請求項１３】
Ｒ８が、水素であり、
Ｒ９が、
【化７３】
2017524768.tif 000018
、メチル、−ＣＯＣＨ３、または−ＣＨ２−Ｎ（ＣＨ２−ＣＨ３）２である、請求項１１に記載の埋込体。
【請求項１４】
Ｘが、酸素またはＮＲ４であり、式中、Ｒ４は、水素、メチル、または−ＣＨ２−ＣＨ３であり、
Ｒ１が、−ＣＨ２−ＣＨ２−ＣＨ２−ＣＨ２−ＯＨ、−ＣＨ２−ＣＨ２−（Ｏ−ＣＨ２−ＣＨ２）ｍ−Ｏ−ＣＨ３［式中、ｍは、３〜１６の整数である］、−ＣＨ２−ＣＨ２−Ｏ−ＣＨ２−ＣＨ２−ＯＨ、−（ＣＨ２−ＣＨ２）３−ＮＨ−ＣＨ３、
【化７４】
2017524768.tif 000019
である、請求項９から１３のいずれか一項に記載の埋込体。
【請求項１５】
Ｙ１およびＹ２が、水素である、請求項９から１４のいずれか一項に記載の埋込体。
【請求項１６】
前記埋込体が、埋め込み可能なデバイス、心臓ペースメーカー、カテーテル、ニードル注射カテーテル、血餅フィルター、血管移植体、バルーン、ステント移植体、胆管ステント、腸ステント、気管支ステント、食道ステント、尿管ステント、動脈瘤充填コイルもしくは他のコイルデバイス、外科的修復メッシュ、経心筋血行再建デバイス、経皮的心筋血行再建デバイス、プロテーゼ、器官、血管、大動脈、心臓弁、チューブ、器官置換パーツ（organ  replacement  parts）、埋込体、繊維、中空繊維、膜、織物、保存血液、血液容器、タイタープレート、吸着媒体、透析器、連結ピース（connectingpiece）、センサー、弁、内視鏡、フィルター、ポンプチャンバー、または血液適合特性を有することを意図する別の医療デバイスである、請求項１から１５のいずれか一項に記載の埋込体。
【請求項１７】
前記修飾されたアルギネートポリマーが、前記埋込体の表面と非共有結合的に会合している、請求項１６に記載の埋込体。
【請求項１８】
前記修飾されたアルギネートが、前記埋込体の表面と共有結合的に会合している、請求項１６に記載の埋込体。
【請求項１９】
カプセルを含む組成物であって、
前記カプセルは、架橋したヒドロゲルを含み、１ｍｍ〜８ｍｍの直径を有し、かつ生体材料をカプセル化しており、
前記架橋したヒドロゲルは、１種もしくは複数の式Ｉによって定義される共有結合的に修飾されたモノマーを含む修飾されたアルギネートポリマー
【化８５】
2017524768.tif 000020
［式中、
Ｘは、酸素、硫黄、またはＮＲ４であり、
Ｒ１は、独立に、水素、アルキル、置換アルキル、アルケニル、置換アルケニル、アルキニル、置換アルキニル、アリール、置換アリール、ヘテロアリール、置換ヘテロアリール、アルコキシ、置換アルコキシ、アロキシ、置換アロキシ、アルキルチオ、置換アルキルチオ、アリールチオ、置換アリールチオ、カルボニル、置換カルボニル、カルボキシル、置換カルボキシル、アミノ、置換アミノ、アミド、置換アミド、スルホニル、置換スルホニル、スルホン酸、ホスホリル、置換ホスホリル、ホスホニル、置換ホスホニル、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基であり、
Ｒ１は、独立に、少なくとも１つの共有結合的に修飾されたモノマーにおいて
【化９０】
2017524768.tif 000021
であり、式ＸおよびＸＩＩの化合物について、
ｚは、０〜５の整数であり、
ｋは、１〜１０の整数であり、
Ｘｄは、非存在、ＯまたはＳであり、
Ｒ１０、Ｒ１１、Ｒ１２、Ｒ１３、Ｒ１４、Ｒ１５、Ｒ１６、およびＲ１７は、独立に、水素、アルキル、置換アルキル、アルケニル、置換アルケニル、アルキニル、置換アルキニル、アリール、置換アリール、ヘテロアリール、置換ヘテロアリール、アルコキシ、置換アルコキシ、アロキシ、置換アロキシ、アルキルチオ、置換アルキルチオ、アリールチオ、置換アリールチオ、カルボニル、置換カルボニル、カルボキシル、置換カルボキシル、アミノ、置換アミノ、アミド、置換アミド、スルホニル、置換スルホニル、スルホン酸、ホスホリル、置換ホスホリル、ホスホニル、置換ホスホニル、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基であり、
ＲａおよびＲｃは、独立に、アルコキシ、アミノ、アルキルアミノ、ジアルキルアミノ、ヒドロキシ、アルケニル、アルキニル、置換アルキル、置換アルケニル、置換アルキニル、アリール、置換アリール、ヘテロアリール、置換ヘテロアリール、置換アルコキシ、アロキシ、置換アロキシ、アルキルチオ、置換アルキルチオ、アリールチオ、置換アリールチオ、カルボニル、置換カルボニル、カルボキシル、置換カルボキシル、アミノ、置換アミノ、アミド、置換アミド、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基であるか、あるいはそれらが付着している炭素原子と一緒に、３〜８員の非置換または置換されている炭素環式環、複素環式環または
【化８】
2017524768.tif 000022
を形成し、式中、Ｒ８、Ｒ９、または両方は、独立に、水素、アルキル、置換アルキル、アルコキシ、アミノ、アルキルアミノ、ジアルキルアミノ、ヒドロキシ、アルケニル、アルキニル、置換アルキル、置換アルケニル、置換アルキニル、カルボニル、置換カルボニル、カルビノール、
【化９】
2017524768.tif 000023
であり、式中、Ｒ３１、Ｒ３２、Ｒ３３、Ｒ３４、Ｒ３５、およびＲ３６は、独立に、水素、アルキル、置換アルキル、アルケニル、置換アルケニル、アルキニル、置換アルキニル、アリール、置換アリール、ヘテロアリール、置換ヘテロアリール、アルコキシ、置換アルコキシ、アロキシ、置換アロキシ、アルキルチオ、置換アルキルチオ、アリールチオ、置換アリールチオ、カルボニル、置換カルボニル、カルボキシル、置換カルボキシル、アミノ、置換アミノ、アミド、置換アミド、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基であり、
ｙは、０〜１１の整数であり、Ｒｅは、独立に、アルコキシ、アミノ、アルキルアミノ、ジアルキルアミノ、ヒドロキシ、アルケニル、アルキニル、置換アルキル、置換アルケニル、置換アルキニル、アリール、置換アリール、ヘテロアリール、置換ヘテロアリール、置換アルコキシ、アロキシ、置換アロキシ、アルキルチオ、置換アルキルチオ、アリールチオ、置換アリールチオ、カルボニル、置換カルボニル、カルボキシル、置換カルボキシル、アミノ、置換アミノ、アミド、置換アミド、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、およびポリペプチド基であるか、あるいはそれらが付着している炭素原子と一緒に、３〜８員の非置換または置換されている炭素環式環または複素環式環を形成し、
Ｒ１８、Ｒ１９、Ｒ２０、Ｒ２１、Ｒ２２、およびＲ２３は、独立に、Ｃ、Ｏ、Ｎ、またはＳであり、隣接するＲ１８〜Ｒ２３の間の結合は、原子価によって二重または一重であり、Ｒ１８〜Ｒ２３は、原子価によって０個、１個、または２個の水素に結合し、
Ｒ２４は、独立に、−（ＣＲ２５Ｒ２５）ｐ−または−（ＣＲ２５Ｒ２５）ｐ−Ｘｂ−（ＣＲ２５Ｒ２５）ｑ−であり、式中、ｐおよびｑは、独立に、０〜５の整数であり、Ｘｂは、非存在、−Ｏ−、−Ｓ−、−ＳＯ２−、またはＮＲ４’であり、各Ｒ２５は、独立に、非存在、水素、＝Ｏ、＝Ｓ、−ＯＨ、−ＳＨ、−ＮＲ４’であり、Ｒ４’は、アルキル、置換アルキル、アルケニル、置換アルケニル、アルキニル、置換アルキニル、アリール、置換アリール、ヘテロアリール、置換ヘテロアリール、アルコキシ、置換アルコキシ、アロキシ、置換アロキシ、アルキルチオ、置換アルキルチオ、アリールチオ、置換アリールチオ、カルボニル、置換カルボニル、カルボキシル、置換カルボキシル、アミノ、置換アミノ、アミド、置換アミド、ポリアリール、置換ポリアリール、Ｃ３〜Ｃ２０環、置換Ｃ３〜Ｃ２０環、複素環、置換複素環であり、
Ｒ８およびＲ９は、両方ともには水素ではなく、
少なくとも１個のＲａまたはＲｃは、式ＸＩＩＩによって定義され、
Ｙ１およびＹ２は、独立に、水素または−ＰＯ（ＯＲ５）２であるか、あるいは
Ｙ２は、非存在であり、Ｙ１は、Ｙ１およびＹ２が付着している２個の酸素原子と一緒に、式ＩＩにおいて示すような環状構造を形成し、
【化１０】
2017524768.tif 000024
式中、
Ｒ２およびＲ３は、独立に、水素、アルキル、置換アルキル、アルケニル、置換アルケニル、アルキニル、置換アルキニル、アリール、置換アリール、ヘテロアリール、置換ヘテロアリール、アルコキシ、置換アルコキシ、アロキシ、置換アロキシ、アルキルチオ、置換アルキルチオ、アリールチオ、置換アリールチオ、カルボニル、置換カルボニル、カルボキシル、置換カルボキシル、アミノ、置換アミノ、アミド、置換アミド、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基であるか、あるいは
Ｒ２およびＲ３は、それらが付着している炭素原子と一緒に、３〜８員の非置換または置換されている炭素環式環または複素環式環を形成し、
Ｒ４およびＲ５は、独立に、水素、アルキル、置換アルキル、アルケニル、置換アルケニル、アルキニル、置換アルキニル、アリール、置換アリール、ヘテロアリール、置換ヘテロアリール、アルコキシ、置換アルコキシ、アロキシ、置換アロキシ、アルキルチオ、置換アルキルチオ、アリールチオ、置換アリールチオ、カルボニル、置換カルボニル、カルボキシル、置換カルボキシル、アミノ、置換アミノ、アミド、置換アミド、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基であり、
−Ｒ６−Ｒｂについて、
Ｒ６は、アルキル、置換アルキル、アルケニル、置換アルケニル、アルキニル、置換アルキニル、アリール、置換アリール、ヘテロアリール、置換ヘテロアリール、アルコキシ、置換アルコキシ、アロキシ、置換アロキシ、アルキルチオ、置換アルキルチオ、アリールチオ、置換アリールチオ、カルボニル、置換カルボニル、カルボキシル、置換カルボキシル、アミノ、置換アミノ、アミド、置換アミド、スルホニル、置換スルホニル、スルホン酸、ホスホリル、置換ホスホリル、ホスホニル、置換ホスホニル、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基であり、
Ｒｂは、
【化７０】
2017524768.tif 000025
である］
を含む、組成物。
【請求項２０】
前記カプセルが、１ｍｍ〜４ｍｍの直径を有する、請求項１９に記載の組成物。
【請求項２１】
前記生体材料が、細胞である、請求項１９または２０に記載の組成物。
【請求項２２】
前記細胞が、異種組織からの細胞、屍体からの細胞、幹細胞、幹細胞に由来する細胞、細胞系からの細胞、初代細胞、初期化された細胞、初期化された幹細胞、初期化された幹細胞に由来する細胞、遺伝子操作された細胞、またはこれらの組合せを含む、請求項２１に記載の組成物。
【請求項２３】
前記細胞が、ヒト細胞である、請求項２１または２２に記載の組成物。
【請求項２４】
前記細胞が、インスリン産生細胞である、請求項２１から２３のいずれか一項に記載の組成物。
【請求項２５】
前記細胞が、膵島細胞である、請求項２１から２４のいずれか一項に記載の組成物。
【請求項２６】
前記修飾されたアルギネートが、イオン架橋されているか、またはイオン架橋されておりかつ共有結合的に架橋されている、請求項１９から２５のいずれか一項に記載の組成物。
【請求項２７】
前記ヒドロゲルが、修飾されていないアルギネートをさらに含む、請求項１９から２５のいずれか一項に記載の組成物。
【請求項２８】
前記ヒドロゲルが、アルギネートではない、修飾されていないヒドロゲル形成ポリマーをさらに含む、請求項１９から２５のいずれか一項に記載の組成物。
【請求項２９】
前記カプセルが、１．０ｍｍ〜１．５ｍｍの直径を有する、請求項１９から２８のいずれか一項に記載の組成物。
【請求項３０】
前記カプセルが、１ｍｍ〜２ｍｍの直径を有する、請求項１９から２８のいずれか一項に記載の組成物。
【請求項３１】
前記カプセルが、１．５ｍｍ〜３ｍｍの直径を有する、請求項１９から２８のいずれか一項に記載の組成物。
【請求項３２】
前記ヒドロゲルが、イオン架橋されている、請求項１９から３１のいずれか一項に記載の組成物。
【請求項３３】
前記カプセルが、１ｍｍ〜３ｍｍの直径を有し、かつ前記ヒドロゲルが、前記修飾されたアルギネートポリマーと未修飾のアルギネートとの混合物から調製される、請求項１９から２６または３２のいずれか一項に記載の組成物。
【請求項３４】
前記修飾されていないアルギネートが、約５０，０００Ｄａ〜約１５０，０００Ｄａの分子量を有する、請求項２７または３３に記載の組成物。
【請求項３５】
前記１種もしくは複数の共有結合的に修飾されたモノマーにおいて、Ｒ１が、独立に、
【化９１】
2017524768.tif 000026
または−Ｒ６−Ｒｂである、請求項１９から３４のいずれか一項に記載の組成物。
【請求項３６】
Ｒ６が、−ＣＨ２−アリール−または−ＣＨ２−ＣＨ２−（Ｏ−ＣＨ２−ＣＨ２）３−であり、
Ｒ４が、水素であり、
Ｒ８が、水素、メチル、または−ＣＨ２−ＯＨであり、
Ｒ９が、メチル、−ＣＯＣＨ３、−ＣＨ２−Ｎ（ＣＨ２−ＣＨ３）２、
【化７１】
2017524768.tif 000027
である、請求項１９から３５のいずれか一項に記載の組成物。
【請求項３７】
Ｒ８が、水素であり、
Ｒ９が、
【化７２】
2017524768.tif 000028
である、請求項１９から３６のいずれか一項に記載の組成物。
【請求項３８】
Ｒ８が、水素であり、
Ｒ９が、
【化７３】
2017524768.tif 000029
、メチル、−ＣＯＣＨ３、または−ＣＨ２−Ｎ（ＣＨ２−ＣＨ３）２である、請求項１９から３７のいずれか一項に記載の組成物。
【請求項３９】
Ｘが酸素またはＮＲ４であり、Ｒ４が、水素、メチル、または−ＣＨ２−ＣＨ３である、請求項３８に記載の組成物。
【請求項４０】
前記１種もしくは複数の共有結合的に修飾されたモノマーが、
【化９２】
2017524768.tif 000030
である、請求項３７に記載の組成物。
【請求項４１】
前記１種もしくは複数の共有結合的に修飾されたモノマーが、
【化９３】
2017524768.tif 000031
である、請求項４０に記載の組成物。
【請求項４２】
前記カプセルが、哺乳動物への投与または埋込み後、２週間またはそれよりも長く、線維化効果が実質的にない、請求項１９から４１のいずれか一項に記載の組成物。
【請求項４３】
前記カプセルが、哺乳動物への投与または埋込み後、３カ月またはそれよりも長く、線維化効果が実質的にない、請求項４３に記載の組成物。
【請求項４４】
ヒトまたは動物患者における疾患または障害の処置のための、請求項１から１８のいずれか一項に記載の埋込体または請求項１９から４３のいずれか一項に記載の組成物であって、前記埋込体または前記組成物が、前記ヒトまたは動物患者に埋め込まれるか、または移植されることを特徴とする、埋込体または組成物。
【請求項４５】
１種もしくは複数の式Ｉによって定義される共有結合的に修飾されたモノマーを含む修飾されたアルギネートポリマー
【化８５】
2017524768.tif 000032
［式中、
Ｘは、酸素、硫黄、またはＮＲ４であり、
Ｒ１は、独立に、水素、アルキル、置換アルキル、アルケニル、置換アルケニル、アルキニル、置換アルキニル、アリール、置換アリール、ヘテロアリール、置換ヘテロアリール、アルコキシ、置換アルコキシ、アロキシ、置換アロキシ、アルキルチオ、置換アルキルチオ、アリールチオ、置換アリールチオ、カルボニル、置換カルボニル、カルボキシル、置換カルボキシル、アミノ、置換アミノ、アミド、置換アミド、スルホニル、置換スルホニル、スルホン酸、ホスホリル、置換ホスホリル、ホスホニル、置換ホスホニル、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基であり、
Ｒ１は、独立に、少なくとも１つの共有結合的に修飾されたモノマーにおいて
【化９４】
2017524768.tif 000033
であり、式ＸおよびＸＩＩの化合物について、
ｚは、０〜５の整数であり、
ｋは、１〜１０の整数であり、
Ｘｄは、非存在、ＯまたはＳであり、
Ｒ１０、Ｒ１１、Ｒ１２、Ｒ１３、Ｒ１４、Ｒ１５、Ｒ１６、およびＲ１７は、独立に、水素、アルキル、置換アルキル、アルケニル、置換アルケニル、アルキニル、置換アルキニル、アリール、置換アリール、ヘテロアリール、置換ヘテロアリール、アルコキシ、置換アルコキシ、アロキシ、置換アロキシ、アルキルチオ、置換アルキルチオ、アリールチオ、置換アリールチオ、カルボニル、置換カルボニル、カルボキシル、置換カルボキシル、アミノ、置換アミノ、アミド、置換アミド、スルホニル、置換スルホニル、スルホン酸、ホスホリル、置換ホスホリル、ホスホニル、置換ホスホニル、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基であり、
ＲａおよびＲｃは、独立に、アルコキシ、アミノ、アルキルアミノ、ジアルキルアミノ、ヒドロキシ、アルケニル、アルキニル、置換アルキル、置換アルケニル、置換アルキニル、アリール、置換アリール、ヘテロアリール、置換ヘテロアリール、置換アルコキシ、アロキシ、置換アロキシ、アルキルチオ、置換アルキルチオ、アリールチオ、置換アリールチオ、カルボニル、置換カルボニル、カルボキシル、置換カルボキシル、アミノ、置換アミノ、アミド、置換アミド、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基であるか、あるいはそれらが付着している炭素原子と一緒に、３〜８員の非置換または置換されている炭素環式環、複素環式環または
【化８】
2017524768.tif 000034
を形成し、式中、Ｒ８、Ｒ９、または両方は、独立に、水素、アルキル、置換アルキル、アルコキシ、アミノ、アルキルアミノ、ジアルキルアミノ、ヒドロキシ、アルケニル、アルキニル、置換アルキル、置換アルケニル、置換アルキニル、カルボニル、置換カルボニル、カルビノール、
【化９】
2017524768.tif 000035
であり、式中、Ｒ３１、Ｒ３２、Ｒ３３、Ｒ３４、Ｒ３５、およびＲ３６は、独立に、水素、アルキル、置換アルキル、アルケニル、置換アルケニル、アルキニル、置換アルキニル、アリール、置換アリール、ヘテロアリール、置換ヘテロアリール、アルコキシ、置換アルコキシ、アロキシ、置換アロキシ、アルキルチオ、置換アルキルチオ、アリールチオ、置換アリールチオ、カルボニル、置換カルボニル、カルボキシル、置換カルボキシル、アミノ、置換アミノ、アミド、置換アミド、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基であり、
ｙは、０〜１１の整数であり、Ｒｅは、独立に、アルコキシ、アミノ、アルキルアミノ、ジアルキルアミノ、ヒドロキシ、アルケニル、アルキニル、置換アルキル、置換アルケニル、置換アルキニル、アリール、置換アリール、ヘテロアリール、置換ヘテロアリール、置換アルコキシ、アロキシ、置換アロキシ、アルキルチオ、置換アルキルチオ、アリールチオ、置換アリールチオ、カルボニル、置換カルボニル、カルボキシル、置換カルボキシル、アミノ、置換アミノ、アミド、置換アミド、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、およびポリペプチド基であるか、あるいはそれらが付着している炭素原子と一緒に、３〜８員の非置換または置換されている炭素環式環または複素環式環を形成し、
Ｒ１８、Ｒ１９、Ｒ２０、Ｒ２１、Ｒ２２、およびＲ２３は、独立に、Ｃ、Ｏ、Ｎ、またはＳであり、隣接するＲ１８〜Ｒ２３の間の結合は、原子価によって二重または一重であり、Ｒ１８〜Ｒ２３は、原子価によって０個、１個、または２個の水素に結合し、
Ｒ２４は、独立に、−（ＣＲ２５Ｒ２５）ｐ−または−（ＣＲ２５Ｒ２５）ｐ−Ｘｂ−（ＣＲ２５Ｒ２５）ｑ−であり、式中、ｐおよびｑは、独立に、０〜５の整数であり、Ｘｂは、非存在、−Ｏ−、−Ｓ−、−ＳＯ２−、またはＮＲ４’であり、各Ｒ２５は、独立に、非存在、水素、＝Ｏ、＝Ｓ、−ＯＨ、−ＳＨ、−ＮＲ４’であり、Ｒ４’は、アルキル、置換アルキル、アルケニル、置換アルケニル、アルキニル、置換アルキニル、アリール、置換アリール、ヘテロアリール、置換ヘテロアリール、アルコキシ、置換アルコキシ、アロキシ、置換アロキシ、アルキルチオ、置換アルキルチオ、アリールチオ、置換アリールチオ、カルボニル、置換カルボニル、カルボキシル、置換カルボキシル、アミノ、置換アミノ、アミド、置換アミド、ポリアリール、置換ポリアリール、Ｃ３〜Ｃ２０環、置換Ｃ３〜Ｃ２０環、複素環、置換複素環であり、
Ｒ８およびＲ９は、両方ともには水素ではなく、
少なくとも１個のＲａまたはＲｃは、式ＸＩＩＩによって定義され、
Ｙ１およびＹ２は、独立に、水素または−ＰＯ（ＯＲ５）２であるか、あるいは
Ｙ２は、非存在であり、Ｙ１は、Ｙ１およびＹ２が付着している２個の酸素原子と一緒に、式ＩＩにおいて示すような環状構造を形成し、
【化１０】
2017524768.tif 000036
式中、
Ｒ２およびＲ３は、独立に、水素、アルキル、置換アルキル、アルケニル、置換アルケニル、アルキニル、置換アルキニル、アリール、置換アリール、ヘテロアリール、置換ヘテロアリール、アルコキシ、置換アルコキシ、アロキシ、置換アロキシ、アルキルチオ、置換アルキルチオ、アリールチオ、置換アリールチオ、カルボニル、置換カルボニル、カルボキシル、置換カルボキシル、アミノ、置換アミノ、アミド、置換アミド、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基であるか、あるいは
Ｒ２およびＲ３は、それらが付着している炭素原子と一緒に、３〜８員の非置換または置換されている炭素環式環または複素環式環を形成し、
Ｒ４およびＲ５は、独立に、水素、アルキル、置換アルキル、アルケニル、置換アルケニル、アルキニル、置換アルキニル、アリール、置換アリール、ヘテロアリール、置換ヘテロアリール、アルコキシ、置換アルコキシ、アロキシ、置換アロキシ、アルキルチオ、置換アルキルチオ、アリールチオ、置換アリールチオ、カルボニル、置換カルボニル、カルボキシル、置換カルボキシル、アミノ、置換アミノ、アミド、置換アミド、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基であり、
−Ｒ６−Ｒｂについて、
Ｒ６は、アルキル、置換アルキル、アルケニル、置換アルケニル、アルキニル、置換アルキニル、アリール、置換アリール、ヘテロアリール、置換ヘテロアリール、アルコキシ、置換アルコキシ、アロキシ、置換アロキシ、アルキルチオ、置換アルキルチオ、アリールチオ、置換アリールチオ、カルボニル、置換カルボニル、カルボキシル、置換カルボキシル、アミノ、置換アミノ、アミド、置換アミド、スルホニル、置換スルホニル、スルホン酸、ホスホリル、置換ホスホリル、ホスホニル、置換ホスホニル、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基であり、
Ｒｂは、
【化７０】
2017524768.tif 000037
である］
を合成する方法であって、
修飾されていないアルギネートポリマーと、アミンおよびアルコールからなる群から選択される官能基を含む化合物とを反応させて、修飾されたアルギネートポリマーを生成することを含む、方法。
【請求項４６】
Ｘは、酸素、またはＮＲ４であり、
Ｒ６が、−ＣＨ２−アリール−または−ＣＨ２−ＣＨ２−（Ｏ−ＣＨ２−ＣＨ２）３−であり、
Ｒ７が、水素であり、
Ｒ８が、水素、メチル、または−ＣＨ２−ＯＨであり、
Ｒ９が、メチル、−ＣＯＣＨ３、−ＣＨ２−Ｎ（ＣＨ２−ＣＨ３）２、
【化７１】
2017524768.tif 000038
である、請求項４５に記載の方法。
【請求項４７】
Ｒ８が、水素であり、
Ｒ９が、
【化７２】
2017524768.tif 000039
である、請求項４５に記載の方法。
【請求項４８】
前記修飾されたアルギネートポリマーが、
【化９５】
2017524768.tif 000040
からなる群より選択される１種もしくは複数の修飾されたモノマーを含む、請求項４５に記載の方法。
【手続補正２】
【補正対象書類名】明細書
【補正対象項目名】００２２
【補正方法】変更
【補正の内容】
【００２２】
本発明の目的はまた、修飾されたアルギネートポリマーの特性決定のためのハイスループット方法を提供することである。
特定の実施形態では、例えば、以下が提供される：
（項目１）
式ＩＩＩによる構造を有する多重修飾されたアルギネートポリマー
【化６７】
2017524768.tif 000041
［式中、
Ｘは、酸素、硫黄、またはＮＲ４であり、
Ｒ１、Ｒ６、Ｒ７、Ｒ８、およびＲ９は、独立に、水素、または任意の数の炭素原子、１〜３０個の炭素原子、１〜２０個の炭素原子、もしくは１〜１４個の炭素原子を含有し、かつ１個もしくは複数のヘテロ原子、例えば、酸素、硫黄、もしくは窒素基を任意選択で含む、直鎖状、分岐状、もしくは環状の構造的フォーマットの有機基であり、代表的な有機基は、アルキル、置換アルキル、アルケニル、置換アルケニル、アルキニル、置換アルキニル、フェニル、置換フェニル、アリール、置換アリール、ヘテロアリール、置換ヘテロアリール、アルコキシ、置換アルコキシ、フェノキシ、置換フェノキシ、アロキシ、置換アロキシ、アルキルチオ、置換アルキルチオ、フェニルチオ、置換フェニルチオ、アリールチオ、置換アリールチオ、カルボニル、置換カルボニル、カルボキシル、置換カルボキシル、アミノ、置換アミノ、アミド、置換アミド、スルホニル、置換スルホニル、スルホン酸、ホスホリル、置換ホスホリル、ホスホニル、置換ホスホニル、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基であり、
Ｙ１およびＹ２は、独立に、水素または−ＰＯ（ＯＲ５）２であるか、あるいは
Ｙ２は、非存在であり、Ｙ１は、Ｙ１およびＹ２が付着している２個の酸素原子と一緒に、式ＩＶにおいて示すような環状構造を形成し、
【化６８】
2017524768.tif 000042
式中、
Ｒ２およびＲ３は、独立に、水素、または任意の数の炭素原子、１〜３０個の炭素原子、１〜２０個の炭素原子、もしくは１〜１４個の炭素原子を含有し、かつ１個もしくは複数
のヘテロ原子、例えば、酸素、硫黄、もしくは窒素基を任意選択で含む、直鎖状、分岐状、もしくは環状の構造的フォーマットの有機基であり、代表的なＲ２およびＲ３基は、アルキル、置換アルキル、アルケニル、置換アルケニル、アルキニル、置換アルキニル、フェニル、置換フェニル、アリール、置換アリール、ヘテロアリール、置換ヘテロアリール、アルコキシ、置換アルコキシ、フェノキシ、置換フェノキシ、アロキシ、置換アロキシ、アルキルチオ、置換アルキルチオ、フェニルチオ、置換フェニルチオ、アリールチオ、置換アリールチオ、カルボニル、置換カルボニル、カルボキシル、置換カルボキシル、アミノ、置換アミノ、アミド、置換アミド、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基であるか、あるいは
Ｒ２およびＲ３は、それらが付着している炭素原子と一緒に、３〜８員の非置換または置換されている炭素環式環または複素環式環を形成し、
Ｒ４およびＲ５は、独立に、水素、または任意の数の炭素原子、１〜３０個の炭素原子、１〜２０個の炭素原子、もしくは１〜１４個の炭素原子を含有し、かつ１個もしくは複数のヘテロ原子、例えば、酸素、硫黄、もしくは窒素基を任意選択で含む、直鎖状、分岐状、もしくは環状の構造的フォーマットの有機基であり、代表的なＲ４およびＲ５基は、アルキル、置換アルキル、アルケニル、置換アルケニル、アルキニル、置換アルキニル、フェニル、置換フェニル、アリール、置換アリール、ヘテロアリール、置換ヘテロアリール、アルコキシ、置換アルコキシ、フェノキシ、置換フェノキシ、アロキシ、置換アロキシ、アルキルチオ、置換アルキルチオ、フェニルチオ、置換フェニルチオ、アリールチオ、置換アリールチオ、カルボニル、置換カルボニル、カルボキシル、置換カルボキシル、アミノ、置換アミノ、アミド、置換アミド、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基である］。
（項目２）
Ｒ１が、独立に、
【化６９】
2017524768.tif 000043
または−Ｒ６−Ｒｂであり、
式中、ａは、１〜３０の整数であり、ｚは、０〜５の整数であり、ｎは、１〜１２の整数であり、ｍは、３〜１６の整数であり、Ｒａは、アルコキシ、アミノ、アルキルアミノ、ジアルキルアミノ、ヒドロキシ、アルケニル、アルキニル、置換アルキル、置換アルケニル、置換アルキニル、フェニル、置換フェニル、アリール、置換アリール、ヘテロアリール、置換ヘテロアリール、置換アルコキシ、フェノキシ、置換フェノキシ、アロキシ、置換アロキシ、アルキルチオ、置換アルキルチオ、フェニルチオ、置換フェニルチオ、アリールチオ、置換アリールチオ、カルボニル、置換カルボニル、カルボキシル、置換カルボキシル、アミノ、置換アミノ、アミド、置換アミド、スルホニル、置換スルホニル、スルホン酸、ホスホリル、置換ホスホリル、ホスホニル、置換ホスホニル、ポリアリール、置
換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基から独立に選択され、Ｒｂは、
【化７０】
2017524768.tif 000044
であり、式中、Ｒ６、Ｒ７、Ｒ８、およびＲ９は、独立に、水素、または任意の数の炭素原子、１〜３０個の炭素原子、１〜２０個の炭素原子、もしくは１〜１４個の炭素原子を含有し、かつ１個もしくは複数のヘテロ原子、例えば、酸素、硫黄、もしくは窒素基を任意選択で含む、直鎖状、分岐状、もしくは環状の構造的フォーマットの有機基であり、代表的な有機基は、アルキル、置換アルキル、アルケニル、置換アルケニル、アルキニル、置換アルキニル、フェニル、置換フェニル、アリール、置換アリール、ヘテロアリール、置換ヘテロアリール、アルコキシ、置換アルコキシ、フェノキシ、置換フェノキシ、アロキシ、置換アロキシ、アルキルチオ、置換アルキルチオ、フェニルチオ、置換フェニルチオ、アリールチオ、置換アリールチオ、カルボニル、置換カルボニル、カルボキシル、置換カルボキシル、アミノ、置換アミノ、アミド、置換アミド、スルホニル、置換スルホニル、スルホン酸、ホスホリル、置換ホスホリル、ホスホニル、置換ホスホニル、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基である、項目１に記載の多重修飾されたアルギネートポリマー。
（項目３）
Ｒ６が、−ＣＨ２−Ａｒ−または−ＣＨ２−ＣＨ２−（Ｏ−ＣＨ２−ＣＨ２）３−であり、
Ｒ７が、水素であり、
Ｒ８が、水素、メチル、または−ＣＨ２−ＯＨであり、
Ｒ９が、メチル、−ＣＯＣＨ３、−ＣＨ２−Ｎ（ＣＨ２−ＣＨ３）２、
【化７１】
2017524768.tif 000045
である、項目１に記載の多重修飾されたアルギネートポリマー。
（項目４）
Ｒ８が、水素であり、
Ｒ９が、
【化７２】
2017524768.tif 000046
である、項目３に記載の多重修飾されたアルギネートポリマー。
（項目５）
Ｒ８が、水素であり、
Ｒ９が、
【化７３】
2017524768.tif 000047
である、項目３に記載の多重修飾されたアルギネートポリマー。
（項目６）
Ｒ９が、メチル、−ＣＯＣＨ３、または−ＣＨ２−Ｎ（ＣＨ２−ＣＨ３）２である、項目３に記載の多重修飾されたアルギネートポリマー。
（項目７）
Ｘが、酸素またはＮＲ４であり、式中、Ｒ４は、水素、メチル、または−ＣＨ２−ＣＨ３であり、
Ｒ１が、−ＣＨ２−ＣＨ２−ＣＨ２−ＣＨ２−ＯＨ、−ＣＨ２−ＣＨ２−（Ｏ−ＣＨ２−ＣＨ２）ｍ−Ｏ−ＣＨ３［式中、ｍは、３〜１６の整数である］、−ＣＨ２−ＣＨ２−Ｏ−ＣＨ２−ＣＨ２−ＯＨ、−（ＣＨ２−ＣＨ２）３−ＮＨ−ＣＨ３、
【化７４】
2017524768.tif 000048
である、項目１から６のいずれか一項に記載の多重修飾されたアルギネートポリマー。
（項目８）
１種もしくは複数の式Ｉによって定義される共有結合的に修飾されたモノマーを含む修飾されたアルギネート
【化７５】
2017524768.tif 000049
［式中、
Ｘは、酸素、硫黄、またはＮＲ４であり、
Ｒ１は、前記１種もしくは複数の修飾されたモノマーにおいて独立に、
【化７６】
2017524768.tif 000050
【化７７】
2017524768.tif 000051
または−Ｒ６−Ｒｂであり、
式中、ａは、１〜３０の整数であり、ｚは、０〜５の整数であり、ｎは、１〜１２の整数であり、ｍは、３〜１６の整数であり、Ｒａは、アルコキシ、アミノ、アルキルアミノ、ジアルキルアミノ、ヒドロキシ、アルケニル、アルキニル、置換アルキル、置換アルケニル、置換アルキニル、フェニル、置換フェニル、アリール、置換アリール、ヘテロアリール、置換ヘテロアリール、置換アルコキシ、フェノキシ、置換フェノキシ、アロキシ、置換アロキシ、アルキルチオ、置換アルキルチオ、フェニルチオ、置換フェニルチオ、アリールチオ、置換アリールチオ、カルボニル、置換カルボニル、カルボキシル、置換カルボキシル、アミノ、置換アミノ、アミド、置換アミド、スルホニル、置換スルホニル、スルホン酸、ホスホリル、置換ホスホリル、ホスホニル、置換ホスホニル、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基から独立に選択され、Ｒｂは、
【化７８】
2017524768.tif 000052
であり、式中、
Ｙ１およびＹ２は、独立に、水素または−ＰＯ（ＯＲ５）２であるか、あるいは
Ｙ２は、非存在であり、Ｙ１は、Ｙ１およびＹ２が付着している２個の酸素原子と一緒に、式ＩＩにおいて示すような環状構造を形成し、
【化７９】
2017524768.tif 000053
式中、
Ｒ２およびＲ３は、独立に、水素、または任意の数の炭素原子、１〜３０個の炭素原子、１〜２０個の炭素原子、もしくは１〜１４個の炭素原子を含有し、かつ１個もしくは複数のヘテロ原子、例えば、酸素、硫黄、もしくは窒素基を任意選択で含む、直鎖状、分岐状、もしくは環状の構造的フォーマットの有機基であり、代表的なＲ２およびＲ３基は、アルキル、置換アルキル、アルケニル、置換アルケニル、アルキニル、置換アルキニル、フ
ェニル、置換フェニル、アリール、置換アリール、ヘテロアリール、置換ヘテロアリール、アルコキシ、置換アルコキシ、フェノキシ、置換フェノキシ、アロキシ、置換アロキシ、アルキルチオ、置換アルキルチオ、フェニルチオ、置換フェニルチオ、アリールチオ、置換アリールチオ、カルボニル、置換カルボニル、カルボキシル、置換カルボキシル、アミノ、置換アミノ、アミド、置換アミド、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基であるか、あるいは
Ｒ２およびＲ３は、それらが付着している炭素原子と一緒に、３〜８員の非置換または置換されている炭素環式環または複素環式環を形成し、
Ｒ４およびＲ５は、独立に、水素、または任意の数の炭素原子、１〜３０個の炭素原子、１〜２０個の炭素原子、もしくは１〜１４個の炭素原子を含有し、かつ１個もしくは複数のヘテロ原子、例えば、酸素、硫黄、もしくは窒素基を任意選択で含む、直鎖状、分岐状、もしくは環状の構造的フォーマットの有機基であり、代表的な有機基は、アルキル、置換アルキル、アルケニル、置換アルケニル、アルキニル、置換アルキニル、フェニル、置換フェニル、アリール、置換アリール、ヘテロアリール、置換ヘテロアリール、アルコキシ、置換アルコキシ、フェノキシ、置換フェノキシ、アロキシ、置換アロキシ、アルキルチオ、置換アルキルチオ、フェニルチオ、置換フェニルチオ、アリールチオ、置換アリールチオ、カルボニル、置換カルボニル、カルボキシル、置換カルボキシル、アミノ、置換アミノ、アミド、置換アミド、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基であり、
Ｒ６、Ｒ８、およびＲ９は、独立に、水素、または任意の数の炭素原子、１〜３０個の炭素原子、１〜２０個の炭素原子、もしくは１〜１４個の炭素原子を含有し、かつ１個もしくは複数のヘテロ原子、例えば、酸素、硫黄、もしくは窒素基を任意選択で含む、直鎖状、分岐状、もしくは環状の構造的フォーマットの有機基であり、代表的な有機基は、アルキル、置換アルキル、アルケニル、置換アルケニル、アルキニル、置換アルキニル、フェニル、置換フェニル、アリール、置換アリール、ヘテロアリール、置換ヘテロアリール、アルコキシ、置換アルコキシ、フェノキシ、置換フェノキシ、アロキシ、置換アロキシ、アルキルチオ、置換アルキルチオ、フェニルチオ、置換フェニルチオ、アリールチオ、置換アリールチオ、カルボニル、置換カルボニル、カルボキシル、置換カルボキシル、アミノ、置換アミノ、アミド、置換アミド、スルホニル、置換スルホニル、スルホン酸、ホスホリル、置換ホスホリル、ホスホニル、置換ホスホニル、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基である］。
（項目９）
Ｒ６が、−ＣＨ２−Ａｒ−または−ＣＨ２−ＣＨ２−（Ｏ−ＣＨ２−ＣＨ２）３−であり、
Ｒ４が、水素であり、
Ｒ８が、水素、メチル、または−ＣＨ２−ＯＨであり、
Ｒ９が、メチル、−ＣＯＣＨ３、−ＣＨ２−Ｎ（ＣＨ２−ＣＨ３）２、
【化８０】
2017524768.tif 000054
である、項目８に記載の修飾されたアルギネートポリマー。
（項目１０）
Ｒ８が、水素であり、
Ｒ９が、
【化８１】
2017524768.tif 000055
である、項目９に記載の修飾されたアルギネートポリマー。
（項目１１）
Ｒ８が、水素であり、
Ｒ９が、
【化８２】
2017524768.tif 000056
である、項目９に記載の修飾されたアルギネートポリマー。
（項目１２）
Ｒ９が、メチル、−ＣＯＣＨ３、または−ＣＨ２−Ｎ（ＣＨ２−ＣＨ３）２である、項目９に記載の修飾されたアルギネートポリマー。
（項目１３）
Ｘが、酸素またはＮＲ４であり、式中、Ｒ４は、水素、メチル、または−ＣＨ２−ＣＨ３であり、
Ｒ１が、−ＣＨ２−ＣＨ２−ＣＨ２−ＣＨ２−ＯＨ、−ＣＨ２−ＣＨ２−（Ｏ−ＣＨ２−ＣＨ２）ｍ−Ｏ−ＣＨ３［式中、ｍは、３〜１６の整数である］、−ＣＨ２−ＣＨ２−Ｏ−ＣＨ２−ＣＨ２−ＯＨ、−（ＣＨ２−ＣＨ２）３−ＮＨ−ＣＨ３、
【化８３】
2017524768.tif 000057
である、項目８に記載の修飾されたアルギネートポリマー。
（項目１４）
１種もしくは複数の修飾されたモノマーが、
【化８４】
2017524768.tif 000058
である、項目８に記載の修飾されたアルギネートポリマー。
（項目１５）
Ｙ１およびＹ２が、水素である、項目１から１４のいずれか一項に記載の修飾されたアルギネートポリマー。
（項目１６）
イオン架橋された、項目１から１５のいずれか一項に記載の修飾されたアルギネートポリマー中にカプセル化された生体材料を含む組成物。
（項目１７）
前記組成物が、同様のイオン架橋された修飾されていないアルギネートポリマー中にカプセル化された生体材料より低い異物応答を誘発する、項目１６に記載の組成物。
（項目１８）
前記生体材料が、細胞である、項目１６または１７に記載の組成物。
（項目１９）
前記細胞が、異種組織からの細胞、屍体からの細胞、幹細胞、幹細胞に由来する細胞、細胞系からの細胞、初代細胞、初期化された細胞、初期化された幹細胞、初期化された幹細胞に由来する細胞、遺伝子操作された細胞、またはこれらの組合せを含む、項目１８に記載の組成物。
（項目２０）
前記細胞が、ヒト細胞である、項目１８または１９に記載の組成物。
（項目２１）
前記細胞が、インスリン産生細胞である、項目１８から２０のいずれか一項に記載の組成物。
（項目２２）
前記細胞が、膵島細胞である、項目１８から２１のいずれか一項に記載の組成物。
（項目２３）
前記修飾されたアルギネートが、さらに共有結合的に架橋されている、項目１６から２２のいずれか一項に記載の組成物。
（項目２４）
前記修飾されたアルギネートが、修飾されていないアルギネートをさらに含む、項目１６から２３のいずれか一項に記載の組成物。
（項目２５）
前記生体材料が、前記修飾されたアルギネートを含むカプセル中にカプセル化されている、項目１６から２４のいずれか一項に記載の組成物。
（項目２６）
前記カプセルが、１．０ｍｍ〜１．５ｍｍの直径を有する、項目２５に記載の組成物。
（項目２７）
医療製品の全てもしくは一部が、イオン架橋された、項目１から１５のいずれか一項に記載の修飾されたアルギネートポリマー、または
１種もしくは複数の式Ｉによって定義される共有結合的に修飾されたモノマーを含む修飾されたアルギネート
【化８５】
2017524768.tif 000059
［式中、
Ｘは、酸素、硫黄、またはＮＲ４であり、
Ｒ１は、独立に、水素、または任意の数の炭素原子、１〜３０個の炭素原子、１〜２０個
の炭素原子、もしくは１〜１４個の炭素原子を含有し、かつ１個もしくは複数のヘテロ原子、例えば、酸素、硫黄、もしくは窒素基を任意選択で含む、直鎖状、分岐状、もしくは環状の構造的フォーマットの有機基であり、代表的な有機基は、アルキル、置換アルキル、アルケニル、置換アルケニル、アルキニル、置換アルキニル、フェニル、置換フェニル、アリール、置換アリール、ヘテロアリール、置換ヘテロアリール、アルコキシ、置換アルコキシ、フェノキシ、置換フェノキシ、アロキシ、置換アロキシ、アルキルチオ、置換アルキルチオ、フェニルチオ、置換フェニルチオ、アリールチオ、置換アリールチオ、カルボニル、置換カルボニル、カルボキシル、置換カルボキシル、アミノ、置換アミノ、アミド、置換アミド、スルホニル、置換スルホニル、スルホン酸、ホスホリル、置換ホスホリル、ホスホニル、置換ホスホニル、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基であり、
Ｙ１およびＹ２は、独立に、水素または−ＰＯ（ＯＲ５）２であるか、あるいは
Ｙ２は、非存在であり、Ｙ１は、Ｙ１およびＹ２が付着している２個の酸素原子と一緒に、式ＩＩにおいて示すような環状構造を形成し、
【化８６】
2017524768.tif 000060
式中、
Ｒ２およびＲ３は、独立に、水素、または任意の数の炭素原子、１〜３０個の炭素原子、１〜２０個の炭素原子、もしくは１〜１４個の炭素原子を含有し、かつ１個もしくは複数のヘテロ原子、例えば、酸素、硫黄、もしくは窒素基を任意選択で含む、直鎖状、分岐状、もしくは環状の構造的フォーマットの有機基であり、代表的なＲ２およびＲ３基は、アルキル、置換アルキル、アルケニル、置換アルケニル、アルキニル、置換アルキニル、フェニル、置換フェニル、アリール、置換アリール、ヘテロアリール、置換ヘテロアリール、アルコキシ、置換アルコキシ、フェノキシ、置換フェノキシ、アロキシ、置換アロキシ、アルキルチオ、置換アルキルチオ、フェニルチオ、置換フェニルチオ、アリールチオ、置換アリールチオ、カルボニル、置換カルボニル、カルボキシル、置換カルボキシル、アミノ、置換アミノ、アミド、置換アミド、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基であるか、あるいは
Ｒ２およびＲ３は、それらが付着している炭素原子と一緒に、３〜８員の非置換または置換されている炭素環式環または複素環式環を形成し、
Ｒ４およびＲ５は、独立に、水素、または任意の数の炭素原子、１〜３０個の炭素原子、１〜２０個の炭素原子、もしくは１〜１４個の炭素原子を含有し、かつ１個もしくは複数のヘテロ原子、例えば、酸素、硫黄、もしくは窒素基を任意選択で含む、直鎖状、分岐状、もしくは環状の構造的フォーマットの有機基であり、代表的な有機基は、アルキル、置換アルキル、アルケニル、置換アルケニル、アルキニル、置換アルキニル、フェニル、置換フェニル、アリール、置換アリール、ヘテロアリール、置換ヘテロアリール、アルコキシ、置換アルコキシ、フェノキシ、置換フェノキシ、アロキシ、置換アロキシ、アルキルチオ、置換アルキルチオ、フェニルチオ、置換フェニルチオ、アリールチオ、置換アリールチオ、カルボニル、置換カルボニル、カルボキシル、置換カルボキシル、アミノ、置換
アミノ、アミド、置換アミド、ポリアリール、置換ポリアリール、Ｃ３〜Ｃ２０環、置換Ｃ３〜Ｃ２０環、複素環、置換複素環、アミノ酸、ポリ（エチレングリコール）、ペプチド、またはポリペプチド基である］
でコーティングされている、医療製品。
（項目２８）
前記医療製品が、同様のイオン架橋された修飾されていないアルギネートポリマーでコーティングされた同様の医療製品より低い異物応答を誘発する、項目２７に記載の医療製品。
（項目２９）
前記医療製品が、埋め込み可能なデバイス、心臓ペースメーカー、カテーテル、ニードル注射カテーテル、血餅フィルター、血管移植体、バルーン、ステント移植体、胆管ステント、腸ステント、気管支ステント、食道ステント、尿管ステント、動脈瘤充填コイルもしくは他のコイルデバイス、外科的修復メッシュ、経心筋血行再建デバイス、経皮的心筋血行再建デバイス、プロテーゼ、器官、血管、大動脈、心臓弁、チューブ、器官置換パーツ（organreplacement parts）、埋込体、繊維、中空繊維、膜、織物、保存血液、血液
容器、タイタープレート、吸着媒体、透析器、連結ピース（connectingpiece）、センサ
ー、弁、内視鏡、フィルター、ポンプチャンバー、または血液適合特性を有することを意図する別の医療デバイスである、項目２７または２８に記載の医療製品。
（項目３０）
ヒトまたは動物患者に、項目１６から２６のいずれか一項に記載の組成物、または項目２８から３０のいずれか一項に記載の医療デバイスを埋め込むか、または移植することを含む、ヒトまたは動物患者において疾患または障害を処置する方法。
（項目３１）
修飾されたアルギネートポリマーを合成する方法であって、
修飾されていないアルギネートポリマーと、アミンおよびアルコールからなる群から選択される官能基を含む第１の化合物とを反応させて、単一修飾されたアルギネートポリマーを生成することと、
前記単一修飾されたアルギネートポリマーと、ハロゲン化物およびアジドからなる群から選択される官能基を含む第２の化合物とを反応させて、多重修飾されたプレポリマーを生成することと、
前記多重修飾されたプレポリマーと、アルキン官能基を含む第３の化合物とを反応させて、多重修飾されたアルギネートポリマーを生成することと
を含む、方法。